(57)【要約】【課題】  鋼塊又は連続鋳造によるブルームを分塊圧延するためにスキッドレール式の加熱炉において、鋼塊又はブルームを分塊圧延温度に加熱する際に、局所的加熱不足を解消することで分塊圧延時の表面疵の発生を防止する。【解決手段】  ブルーム３をスキッドレール２を有する加熱炉１において分塊圧延温度に加熱して分塊圧延して鋼片とする工程において、加熱炉１内で複数回ブルームを、例えば９０°転回させることにより短辺置き３ａ、長辺置き３ｂ、短辺置き３ｃ、長辺置き３ｄとしてスキッドレール２と接触するブルーム３の接触面８を変更することでブルーム３の局所的加熱不足を解消して加熱する。【選択図】      図１
2005163114.tif 000002
【特許請求の範囲】
【請求項１】
鋼塊又はブルーム（以下、これらを「ブルーム」という。）をスキッドレールを有する加熱炉において分塊圧延温度に加熱して分塊圧延して鋼片とする工程において、加熱炉内で複数回ブルームを転回させることによりスキッドレールと接触するブルームの接触面を変更することでブルームの局所的加熱不足を解消して加熱することを特徴とするブルームの分塊圧延のための加熱方法。
【請求項２】
ブルームは短辺と長辺の比が１〜１．５であることを特徴とする請求項１の手段のブルームの分塊圧延のための加熱方法。
【発明の詳細な説明】
【技術分野】
【０００１】
本発明は、鋼塊又はブルーム（以下、これらを「ブルーム」という。）を分塊圧延によりビレットを得る方法、特に連続鋳造装置から抽出されたブルームを冷却した後に分塊圧延するため加熱する際のブルームの表面に発生する表面疵を防止する加熱方法に関する。
【背景技術】
【０００２】
従来、連続鋳造によるブルームを分塊圧延してビレットを得る分塊圧延工程において、連続鋳造機外のブルームクーラーで冷却されたブルームを圧延前にスキッドレール式の加熱炉内のスキッドレール上に設置し、ブルームを炉内で送給しながら分塊圧延温度に加熱する。このときブルームがスキッドレールと接する部位は局所的に加熱が不十分となりスキッドマークが発生する。このブルームの局所的加熱不足の部分が原因となり、分塊圧延時にスキッドマークの部位に表面疵が発生する。この加熱不足の影響を抑制するため、加熱炉から抽出した後にブルームの局所的加熱不足の部分や急激に高温に加熱する必要のあるものを誘導加熱やバーナーによって加熱する方法がある（例えば、特許文献１参照。）。
【０００３】
しかし、このためにスキッドレール式の加熱炉以外の場所に、その局所加熱のための設備、例えば誘導加熱設備を設置する必要がある。そこでそれらの設置用のスペースの問題や、あるいはスキッドレール式の加熱炉から抽出した後に、局所加熱するために余分の時間を要するので、分塊圧延開始までにブルームの表面温度が低下してしまうという問題がある。
【０００４】
【特許文献１】特開平１−３０６００１号公報
【発明の開示】
【発明が解決しようとする課題】
【０００５】
本発明が解決しようとする問題は、ブルーム、特に連続鋳造によるブルームを分塊圧延するためにスキッドレール式の加熱炉において、ブルームを分塊圧延温度に加熱する際に、局所的加熱不足を解消することで分塊圧延時の表面疵の発生を防止することである。
【課題を解決するための手段】
【０００６】
上記の課題を解決するための本発明の手段は、ブルーム３をスキッドレール２を有する加熱炉１において分塊圧延温度に加熱して分塊圧延して鋼片とする工程において、加熱炉１内で複数回ブルームを転回させることにより短辺置き３ａ、長辺置き３ｂ、短辺置き３ｃ、長辺置き３ｄとしてスキッドレール２と接触するブルーム３の接触面８を変更することでブルーム３の局所的加熱不足を解消して加熱することを特徴とする分塊圧延のためのブルームの加熱方法である。
【０００７】
なお、上記におけるブルームは連続鋳造の後に冷却することなく加熱炉に直送して分塊圧延のために加熱するブルームであってもよく、あるいは連続鋳造に続いてブルームクーラーで冷却した冷塊であっても本発明の方法が適応できるものである。
【０００８】
上記のように本発明の請求項１の方法は、加熱炉１内で複数回ブルーム３が、例えば９０°転回する毎にスキッドレール２と接触するブルーム３の短辺４或いは長辺５の位置が変わるため、スキッドレール２の影になり局所的な加熱不良が起こりにくくなり、スキッドマークの生成も抑制される。また、加熱炉１内ではブルーム３の上面、側面、下面で加熱効率が異なることがあり、この場合、同一面のみを加熱した場合に、面によって偏熱によりその後の圧延中に曲がりが発生するなどの問題がある。しかし、本発明の上記の請求項１の手段とすることにより、この偏熱による曲がりの発生が防止できる。
【０００９】
請求項２の発明では、ブルーム３は短辺４と長辺５の比が１〜１．５であることを特徴とする請求項１の手段の分塊圧延のためのブルームの加熱方法である。
【００１０】
ここでブルーム３の短辺４と長辺５の比を１〜１．５とする理由を説明すると、その比が１．５を超えると、加熱炉１内でブルーム３を転回して短辺４側を下面にしたときスキッドレール２上で安定しないことと、さらにブルーム３を加熱炉１に装入するときは、長辺５を下面とした時に全てのブルーム３は間隔を設けて装入する必要があるため、長辺が長過ぎると加熱炉１に装入するブルーム３の本数が稼げなくなることによる。
【発明の効果】
【００１１】
本発明は、分塊圧延温度に加熱するためのスキッドレール式の加熱炉におけるブルームの加熱において、ブルームを加熱炉内で複数回、例えば９０°ずつ転回することでブルームのスキッドマークを解消し、かつブルームの加熱不足の面を無くしたので、分塊圧延時に発生するスキッドマークおよびスキッドマーク部での表面疵の発生が解消できた。この結果、分塊圧延における割れの発生割合は約２割の減少と大幅に減少した。さらにブルームの短辺と長辺の比は１〜１．５であるので、スキッドレールにブルームの短辺側を下面にしたときも安定に載置でき、さらに転回して長辺側を下面側にした際にも加熱炉の長さを大幅に長くすることがなく、加熱効率の良好な加熱炉とすることができた。
【発明を実施するための最良の形態】
【００１２】
本発明を実施するための最良の形態について、詳細に説明する。連続鋳造機のタンディッシュから注湯して鋳型で鋳造したブルームを切断用トーチで所定の長さに切断した後、切断したブルームを先ず連続鋳造機外のブルームクーラーに搬送し、Ａｒ3変態点直上の温度領域から冷却する。この冷却の際、ブルームの移動速度を３〜１０ｍ／ｍｉｎにすることにより、ブルーム下面からの冷却水の噴流がブルームを搬送する搬送ロールに遮られることなく所定の冷却速度で冷却し、ブルームクーラーから取り出す。
【００１３】
続いて、図１に示すように、ブルームクーラーで冷却したブルーム３をスキッドレール２を有するウォーキングビーム方式の加熱炉１に入口６から装入し、スキッドレール２上に載置し、在炉３時間の間に、９０°ずつ順次転回して、短辺置き３ａ、長辺置き３ｂ、短辺置き３ｃ、長辺置き３ｄとしてブルーム３の接触面８でスキッドレール２に接触させ、ブルーム３を分塊圧延温度に加熱した。なお、ブルーム３の一端の丸印９は仮想の印でブルームの同一の一端側を示すものである。分塊圧延温度に加熱後にブルーム３を加熱炉１から抽出し、分塊圧延を行った。なお、上記の加熱炉１内でのブルーム３の転回は図示しないＬ字型の装置により行った。
従来の加熱炉１内で転回することなくスキッドレール２に載置したままの状態で加熱したブルーム３を加熱炉１から抽出して分塊圧延した際の疵発生に原因する従来法による圧延材の割れ発生割合を割れ指数１とするとき、本発明におけるスキッドレール２上で図１に示すように複数回、転回して加熱した後、分塊圧延したときの圧延材の割れ指数は０．８で割れの発生は２割減少した。
【図面の簡単な説明】
【００１４】
【図１】本発明における、加熱装置内でのスキッドレール状のブルームの転回を模式的に示す図である。
【符号の説明】
【００１５】
１  加熱炉
２  スキッドレール
３  ブルーム
４  短辺
５  長辺
６  入口
７  出口
８  接触面
９  丸印
【図１】
2005163114.tif 000003